(57)【要約】【課題】低速走行時や通常走行時の乗り心地及び転がり抵抗を維持しつつ、高速走行時の操縦安定性や内圧低下時の安全性及びランフラット耐久性を向上させた空気入りラジアルタイヤを提供する。【解決手段】下記式(I)及び式(II)：      σ ≧ -0.01×Ｅ ＋ 1.2  ・・・  (I)      σ ≧ 0.02  ・・・  (II)［式中、σは、177℃における熱収縮応力（cＮ/dtex）であり；Ｅは、25℃における49Ｎ荷重時の弾性率（cＮ/dtex）である］の条件を満たすポリケトン繊維コードを含む補強コード層をサイドウォール部２に適用し、該サイドウォール部２に２層のサイドゴム層５Ａ，５Ｂを適用した上、該サイドゴム層のうちタイヤ幅方向内側のサイドゴム層５Ａの80℃でのtanδをタイヤ幅方向外側のサイドゴム層５Ｂの80℃でのtanδよりも大きくする。【選択図】図１
2006306260.tif 000002
【特許請求の範囲】
【請求項１】
ポリケトン繊維コードを含む補強コード層をサイドウォール部に備える空気入りラジアルタイヤにおいて、
前記ポリケトン繊維コードが下記式(I)及び式(II)：
σ ≧ -0.01×Ｅ ＋ 1.2  ・・・  (I)
σ ≧ 0.02  ・・・  (II)
［式中、σは、177℃における熱収縮応力（cＮ/dtex）であり；Ｅは、25℃における49Ｎ荷重時の弾性率（cＮ/dtex）である］の条件を満たし、
前記サイドウォール部がタイヤ幅方向に２層のサイドゴム層を有し、該２層のサイドゴム層のうちタイヤ幅方向内側のサイドゴム層Ａの80℃でのtanδがタイヤ幅方向外側のサイドゴム層Ｂの80℃でのtanδよりも大きいことを特徴とする空気入りラジアルタイヤ。
【請求項２】
前記タイヤ幅方向内側のサイドゴム層Ａの80℃でのtanδが0.2以上であることを特徴とする請求項１に記載の空気入りラジアルタイヤ。
【請求項３】
前記ポリケトン繊維コードの177℃における熱収縮応力σが0.3cＮ/dtex以上であることを特徴とする請求項１に記載の空気入りラジアルタイヤ。
【請求項４】
前記ポリケトン繊維コードの177℃における熱収縮応力σが0.5cＮ/dtex以上であることを特徴とする請求項３に記載の空気入りラジアルタイヤ。
【請求項５】
前記タイヤ幅方向内側のサイドゴム層Ａの厚さが、前記サイドウォール部全体の厚さの2/3以下であることを特徴とする請求項１に記載の空気入りラジアルタイヤ。
【請求項６】
前記タイヤ幅方向内側のサイドゴム層Ａの厚さが、前記サイドウォール部全体の厚さの1/2以下であることを特徴とする請求項５に記載の空気入りラジアルタイヤ。
【請求項７】
前記空気入りラジアルタイヤが、一対のビード部及び一対のサイドウォール部と、両サイドウォール部に連なるトレッド部と、前記一対のビード部間にトロイド状に延在してこれら各部を補強する一枚以上のカーカスプライからなるカーカスとを備え、
前記カーカスプライの少なくとも一枚が前記ポリケトン繊維コードを含む補強コード層であることを特徴とする請求項１に記載の空気入りラジアルタイヤ。
【請求項８】
前記空気入りラジアルタイヤが、一対のビード部及び一対のサイドウォール部と、両サイドウォール部に連なるトレッド部と、前記一対のビード部間にトロイド状に延在してこれら各部を補強する一枚以上のカーカスプライからなるカーカスと、前記サイドウォール部及び／又はビード部において前記カーカスに隣接して配置された一枚以上のサイド補強コード層とを備え、
前記サイド補強コード層の少なくとも一枚が前記ポリケトン繊維コードを含む補強コード層であることを特徴とする請求項１に記載の空気入りラジアルタイヤ。
【請求項９】
更に、前記サイドウォール部の前記カーカスの内側に一対のサイド補強ゴム層を備えることを特徴とする請求項５又は６に記載の空気入りラジアルタイヤ。
【発明の詳細な説明】
【技術分野】
【０００１】
本発明は、空気入りラジアルタイヤ、特に低速走行時や通常走行時の乗り心地及び転がり抵抗を維持しつつ、高速走行時の操縦安定性や内圧低下時の安全性及びランフラット耐久性を向上させた空気入りラジアルタイヤに関するものである。
【背景技術】
【０００２】
昨今、車両の高速化に伴い、走行中のタイヤのサイドウォール部に加わる力が大きくなってきており、この力に対し、タイヤのサイドウォール部の変形を防止して操縦安定性を改善することが求められている。この要請に対して、タイヤのサイドウォール部の剛性を上げることが行われてきたが、この場合、同時にタイヤの縦バネも上昇してしまい、タイヤの通常走行時の乗り心地が悪化したり、転がり抵抗が上昇して低燃費性が悪化するという問題があった。
【０００３】
また、パンク等によりタイヤの内圧が低下した状態でも、タイヤが荷重支持能力を失うことなくある程度の距離を安全に走行することが可能なタイヤ、所謂ランフラットタイヤとして、タイヤのサイドウォール部のカーカスの内側に、比較的モジュラが高い断面三日月状のサイド補強ゴム層を配置してサイドウォール部の剛性を向上させ、内圧低下時にサイドウォール部の撓み変形を極端に増加させることなく荷重を負担できるようにしたサイド補強タイプのランフラットタイヤが各種提案されている（特許文献１参照）。しかしながら、かかるサイド補強タイプのランフラットタイヤにおいても、サイドウォール部の剛性が高いが故、上述のタイヤと同様に、通常走行時の乗り心地が悪く、タイヤの転がり抵抗が高く、低燃費性が悪いという問題があった。
【０００４】
【特許文献１】特開２００４−３０６６５８号公報
【発明の開示】
【発明が解決しようとする課題】
【０００５】
このような状況下、本発明の目的は、上記従来技術の問題を解決し、低速走行時や通常走行時の乗り心地及び転がり抵抗を維持しつつ、高速走行時の操縦安定性や内圧低下時の安全性及びランフラット耐久性を向上させた空気入りラジアルタイヤを提供することにある。
【課題を解決するための手段】
【０００６】
本発明者は、上記目的を達成するために鋭意検討した結果、サイドウォール部にポリケトン繊維コードを含む補強コード層を備える空気入りラジアルタイヤにおいて、該ポリケトン繊維コードの熱収縮応力及び弾性率を特定の範囲に規定した上で、サイドウォール部に２層のゴム層を配設し、タイヤ幅方向内側のゴム層の損失正接（tanδ）をタイヤ幅方向外側のゴム層の損失正接よりも大きくすることで、低速走行時や通常走行時のようなサイドウォール部が比較的低温にある際のサイドウォール部の剛性の上昇を抑制しつつ、高速走行時や内圧低下時のようなサイドウォール部が比較的高温となる際のサイドウォール部の剛性を速やかに上昇させることができ、その結果として、低速走行時や通常走行時の乗り心地及び転がり抵抗を維持しつつ、高速走行時の操縦安定性や内圧低下時の安全性及びランフラット耐久性を改善できることを見出し、本発明を完成させるに至った。
【０００７】
即ち、本発明の空気入りラジアルタイヤは、ポリケトン繊維コードを含む補強コード層をサイドウォール部に備える空気入りラジアルタイヤにおいて、
前記ポリケトン繊維コードが下記式(I)及び式(II)：
σ ≧ -0.01×Ｅ ＋ 1.2  ・・・  (I)
σ ≧ 0.02  ・・・  (II)
［式中、σは、177℃における熱収縮応力（cＮ/dtex）であり；Ｅは、25℃における49Ｎ荷重時の弾性率（cＮ/dtex）である］の条件を満たし、
前記サイドウォール部がタイヤ幅方向に２層のサイドゴム層を有し、該２層のサイドゴム層のうちタイヤ幅方向内側のサイドゴム層Ａの80℃でのtanδがタイヤ幅方向外側のサイドゴム層Ｂの80℃でのtanδよりも大きいことを特徴とする。
【０００８】
ここで、上記ポリケトン繊維コードの177℃における熱収縮応力σは、25cmの長さ固定サンプルを5℃/分の昇温スピードで加熱して、177℃時にコードに発生する応力であり、また、上記ポリケトン繊維コードの25℃における49Ｎ荷重時の弾性率Ｅは、ＪＩＳのコード引張り試験によるＳＳカーブの49Ｎ時の接線から算出した単位cＮ/dtexでの弾性率である。
【０００９】
本発明の空気入りラジアルタイヤの好適例においては、前記タイヤ幅方向内側のサイドゴム層Ａの80℃でのtanδが0.2以上である。この場合、ポリケトン繊維コードを含む補強コード層の周辺部の発熱を十分に促進することができる。
【００１０】
本発明の空気入りラジアルタイヤにおいて、前記ポリケトン繊維コードは、177℃における熱収縮応力σが0.3cＮ/dtex以上であることが好ましく、0.5cＮ/dtex以上であることが更に好ましい。この場合、タイヤの高速走行時の操縦安定性やランフラット耐久性を更に向上させることができる。
【００１１】
本発明の空気入りラジアルタイヤにおいて、前記タイヤ幅方向内側のサイドゴム層Ａの厚さは、サイドウォール部全体の厚さの2/3以下であることが好ましく、サイドウォール部全体の厚さの1/2以下であることが更に好ましい。この場合、タイヤの転がり抵抗の上昇を十分に抑制することができる。
【００１２】
本発明の空気入りラジアルタイヤの他の好適例においては、該ラジアルタイヤが、一対のビード部及び一対のサイドウォール部と、両サイドウォール部に連なるトレッド部と、前記一対のビード部間にトロイド状に延在してこれら各部を補強する一枚以上のカーカスプライからなるカーカスとを備え、前記カーカスプライの少なくとも一枚が前記ポリケトン繊維コードを含む補強コード層である。この場合、低速走行時の乗り心地及び転がり抵抗を維持しつつ、高速走行時のサイドウォール部の剛性を向上させて、高速走行時の操縦安定性を改善することができる。
【００１３】
本発明の空気入りラジアルタイヤの他の好適例においては、該ラジアルタイヤが、一対のビード部及び一対のサイドウォール部と、両サイドウォール部に連なるトレッド部と、前記一対のビード部間にトロイド状に延在してこれら各部を補強する一枚以上のカーカスプライからなるカーカスと、前記サイドウォール部及び／又はビード部において前記カーカスに隣接して配置された一枚以上のサイド補強コード層とを備え、該サイド補強コード層の少なくとも一枚が前記ポリケトン繊維コードを含む補強コード層である。この場合も、低速走行時の乗り心地及び転がり抵抗を維持しつつ、高速走行時のサイドウォール部の剛性を向上させて、高速走行時の操縦安定性を改善することができる。
【００１４】
なお、本発明の空気入りラジアルタイヤは、更に、前記サイドウォール部の前記カーカスの内側に一対のサイド補強ゴム層を備えた、所謂、サイド補強タイプのランフラットタイヤであってもよい。この場合、通常走行時の乗り心地及び転がり抵抗を維持しつつ、内圧低下時のサイドウォール部の剛性を向上させて、内圧低下時の安全性及びランフラット耐久性を改善することができる。
【発明の効果】
【００１５】
本発明によれば、低速走行時や通常走行時の乗り心地及び転がり抵抗を維持しつつ、高速走行時の操縦安定性や内圧低下時の安全性及びランフラット耐久性を向上させた空気入りラジアルタイヤを提供することができる。
【発明を実施するための最良の形態】
【００１６】
以下に、図を参照しながら本発明を詳細に説明する。図１は、本発明の空気入りラジアルタイヤの一実施態様の断面図であり、図２は、本発明の空気入りラジアルタイヤの他の実施態様の断面図であり、図３は、本発明の空気入りラジアルタイヤのその他の実施態様の左半分の部分断面図である。
【００１７】
図１に示すラジアルタイヤは、一対のビード部１及び一対のサイドウォール部２と、両サイドウォール部２に連なるトレッド部３と、上記一対のビード部１間にトロイド状に延在してこれら各部１，２，３を補強するラジアルカーカス４と、上記サイドウォール部２のラジアルカーカス４のタイヤ幅方向外側に配置された２層のサイドゴム層５Ａ，５Ｂとを備える。
【００１８】
図１に示すラジアルタイヤのラジアルカーカス４は、一枚のカーカスプライから構成され、また、上記ビード部１内に夫々埋設した一対のビードコア６間にトロイド状に延在する本体部と、各ビードコア６の周りでタイヤ幅方向の内側から外側に向けて半径方向外方に巻上げた折り返し部とからなるが、本発明の空気入りラジアルタイヤにおいて、ラジアルカーカス４のプライ数及び構造は、これに限られるものではない。
【００１９】
また、図１に示すラジアルタイヤは、上記ビード部１内に夫々埋設したリング状のビードコア６のタイヤ半径方向外側にビードフィラー７を備えるが、本発明の空気入りラジアルタイヤは、ビードフィラー７を備えていなくてもよい。
【００２０】
更に、図１に示すラジアルタイヤは、上記カーカス４のクラウン部のタイヤ半径方向外側に二枚のベルト層からなるベルト８を備えている。ここで、該ベルト層は、通常、タイヤ赤道面に対して傾斜して延びるコードのゴム引き層、好ましくは、スチールコードのゴム引き層からなり、更に、二枚のベルト層が、該ベルト層を構成するコードが互いにタイヤ赤道面を挟んで交差するように積層されてベルト８を構成する。なお、図中のベルト８は、二枚のベルト層からなるが、本発明の空気入りラジアルタイヤにおいては、ベルト８を構成するベルト層の枚数は、これに限られるものではない。
【００２１】
また更に、図１に示すラジアルタイヤは、上記ベルト８のタイヤ半径方向外側でベルト８の全体を覆うように配置されたベルト補強層９Ａと、該ベルト補強層９Ａのタイヤ半径方向外側でベルト８の両端部を覆うように配置された一対のベルト補強層９Ｂとを備えるが、本発明の空気入りラジアルタイヤは、ベルト補強層９Ａ，９Ｂを有していなくてもよいし、他の構造のベルト補強層を備えることもできる。ここで、ベルト補強層９Ａ，９Ｂは、通常、タイヤ周方向に対し実質的に平行に配列したコードのゴム引き層からなる。
【００２２】
また、図２に示すラジアルタイヤは、所謂、サイド補強タイプのランフラットタイヤであり、上記サイドウォール部２の上記ラジアルカーカス４の内側に一対の断面三日月状のサイド補強ゴム層１０を備える以外、上述した図１に示すラジアルタイヤと同様の構造を有する。なお、図２に示すラジアルタイヤのサイド補強ゴム層１０は断面三日月状であるが、本発明に従うサイド補強タイプのランフラットタイヤのサイド補強ゴム層１０の断面形状は、内圧低下時においてタイヤがある程度の距離を走行できる限り特に制限されず、他の形状であってもよい。
【００２３】
更に、図３に示すラジアルタイヤは、サイドウォール部２からビード部１に渡って上記ラジアルカーカス４に隣接する位置にサイド補強コード層１１を備える以外、上述した図１に示すラジアルタイヤと同様の構造を有する。なお、図３の（Ａ）に示すラジアルタイヤのサイド補強コード層１１は、ベルト８の側部からカーカス本体部とビードフィラー７との間に渡って配設されており、図３の（Ｂ）に示すラジアルタイヤのサイド補強コード層１１は、ベルト８の側部からビードフィラー７とカーカス折り返し部との間に渡って配設されており、図３の（Ｃ）に示すラジアルタイヤのサイド補強コード層１１は、ベルト８の側部からカーカス折り返し部のタイヤ幅方向外側に渡る範囲に配設されているが、本発明の空気入りラジアルタイヤは、サイド補強コード層１１を備えていなくてもよいし、他の構造のサイド補強コード層１１を備えてもよい。また、図示例のサイド補強コード層１１は一層からなるが、本発明の空気入りラジアルタイヤにおいてサイド補強コード層１１の層数は、複数であってもよい。ここで、サイド補強コード層１１のタイヤ半径方向の幅は、特に制限されるものではないが、10〜100mmの範囲が好ましい。
【００２４】
本発明の空気入りラジアルタイヤは、ポリケトン繊維コードを含む補強コード層をサイドウォール部２に備えることを要する。ここで、該ポリケトン繊維コードを含む補強コード層は、上記ラジアルカーカス４を構成するカーカスプライの一層以上であってもよいし、サイドウォール部２及び／又はビード部１においてカーカス４に隣接して配設された上記サイド補強コード層１１の一層以上であってもよい。なお、ポリケトン繊維コードを含む補強コード層は、例えば、平行に配列された複数のポリケトン繊維コードをコーティングゴムで被覆することで製造できる。
【００２５】
また、本発明の空気入りラジアルタイヤにおいて、上記ポリケトン繊維コードは、下記式(I)及び式(II)：
σ ≧ -0.01×Ｅ ＋ 1.2  ・・・  (I)
σ ≧ 0.02  ・・・  (II)
［式中、σは、177℃における熱収縮応力（cＮ/dtex）であり；Ｅは、25℃における49Ｎ荷重時の弾性率（cＮ/dtex）である］の条件を満たすことを要する。
【００２６】
上記ポリケトン繊維コードは、高温下で収縮して大きな熱収縮応力を発現する一方、室温に戻すと伸長する可逆性を有する。そして、該ポリケトン繊維コードは、高温における熱収縮応力が大きいため、タイヤが高温になる高速走行時及びランフラット走行時において、タイヤのサイドウォール部の剛性を向上させ、高速走行時の操縦安定性や内圧低下時の安全性及びランフラット耐久性を改善することができる。また、上記ポリケトン繊維コードは、熱収縮応力を発現しない低温では、剛性が比較的小さいため、低速走行時や通常走行時のタイヤの縦バネを上昇させることがない。そのため、上記ポリケトン繊維コードは、低速走行時や通常走行時の乗り心地及び転がり抵抗を悪化させることがない。
【００２７】
なお、使用するコードが、上記式(I)の関係を満たさない場合、熱収縮応力σが大きいものの弾性率Ｅが低いコードを使用すると、高速走行時及びランフラット走行時のタイヤの撓みを十分に抑制することができず、タイヤの高速走行時の操縦安定性やランフラット耐久性が低下し、一方、弾性率Ｅが高いものの熱収縮応力σが小さいコードを使用すると、低速走行時及び通常走行時のタイヤの縦バネが大きくなり、タイヤの乗り心地が悪化する。
【００２８】
また、使用するコードが、上記式(II)の関係を満たさない場合、高速走行時の操縦安定性やランフラット耐久性を十分に向上させることができない。なお、タイヤの高速走行時の操縦安定性やランフラット耐久性を更に向上させる観点から、上記ポリケトン繊維コードの177℃における熱収縮応力σは0.3cＮ/dtex以上であることが好ましく、0.5cＮ/dtex以上であることが更に好ましい。
【００２９】
また、本発明の空気入りラジアルタイヤは、サイドウォール部２がタイヤ幅方向に２層のサイドゴム層５Ａ，５Ｂを有し、該２層のサイドゴム層５Ａ，５Ｂのうちタイヤ幅方向内側に位置するサイドゴム層５Ａの80℃でのtanδがタイヤ幅方向外側に位置するサイドゴム層５Ｂの80℃でのtanδよりも大きいことを要する。この場合、上記カーカス４及び／又はサイド補強コード層１１に近い幅方向内側のサイドゴム層５Ａのヒステリシスロスが大きく、高速走行時や低内圧走行時（ランフラット走行時）のポリケトン繊維コードを含む補強コード層の周辺部の発熱が促進されるため、ポリケトン繊維コードが速やかに高温となり、大きな熱収縮応力を速やかに発現する。その結果、高速走行時及びランフラット走行時におけるタイヤのサイドウォール部２の剛性が速やかに上昇して、高速走行時の操縦安定性や内圧低下時の安全性及びランフラット耐久性を改善することができる。ここで、ポリケトン繊維コードを含む補強コード層の周辺部の発熱を十分に促進する観点から、高ロスな上記サイドゴム層５Ａの厚さは、サイドウォール部２全体の厚さの1/5以上であることが好ましい。
【００３０】
本発明の空気入りラジアルタイヤにおいて、上記タイヤ幅方向内側のサイドゴム層５Ａの80℃でのtanδは、0.2以上であることが好ましく、0.25以上であることが更に好ましい。サイドゴム層５Ａの80℃でのtanδが0.2以上であれば、ポリケトン繊維コードを含む補強コード層の周辺部の発熱を十分に促進することができる。一方、上記タイヤ幅方向外側のサイドゴム層５Ｂの80℃でのtanδは、上記サイドゴム層５Ａの80℃でのtanδより低い限り特に制限されるものではないが、0.18以下であることが好ましい。
【００３１】
また、本発明の空気入りラジアルタイヤにおいては、ヒステリシスロスが大きい上記サイドゴム層５Ａの幅方向外側には、よりヒステリシスロスの小さい、即ち低発熱性のサイドゴム層５Ｂが配置されているため、サイドゴム層５Ａの配設によるタイヤの転がり抵抗の上昇が抑制されている。ここで、上記タイヤ幅方向内側のサイドゴム層５Ａの厚さは、サイドウォール部２全体の厚さの2/3以下であることが好ましく、1/2以下であることが更に好ましい。高ロスな上記サイドゴム層５Ａの厚さがサイドウォール部２全体の厚さの2/3以下であれば、タイヤの転がり抵抗の上昇を十分に抑制することができ、1/2以下であれば、タイヤの転がり抵抗の上昇を更に確実に抑制することができる。
【００３２】
上記ポリケトン繊維コードを含む補強コード層において、上記ポリケトン繊維コードの打ち込み数は、35〜60（本/50mm）の範囲が好ましい。ポリケトン繊維コードの打ち込み数が35（本/50mm）未満では、ポリケトン繊維コードを含む補強コード層の強度が不足して、耐久性が不足する。なお、打ち込み数が60（本/50mm）を超えても、打ち込み可能である限り、特に制限されない。
【００３３】
また、上記ポリケトン繊維コードは、繊度が500〜2000dtexのポリケトンからなるフィラメント束を複数本撚り合わせてなることが好ましく、２本又は３本撚り合わせてなることが更に好ましい。ポリケトン繊維コードに用いるフィラメント束の繊度が500dtex未満では、弾性率・熱収縮応力共に不十分であり、2000dtexを超えると、コード径が太くなり、打ち込みを密にできなくなる。
【００３４】
上記ポリケトン繊維コードの原料のポリケトンとしては、下記式(III)：
【化１】
2006306260.tif 000003
［式中、Ａは不飽和結合によって重合された不飽和化合物由来の部分であり、各繰り返し単位において同一でも異なっていてもよい］で表される繰り返し単位から実質的になるポリケトンが好ましい。また、該ポリケトンの中でも、繰り返し単位の97モル％以上が１-オキソトリメチレン［−ＣＨ2−ＣＨ2−ＣＯ−］であるポリケトンが好ましく、99モル％以上が１-オキソトリメチレンであるポリケトンが更に好ましく、100モル％が１-オキソトリメチレンであるポリケトンが最も好ましい。
【００３５】
上記ポリケトン繊維コードの原料のポリケトンは、部分的にケトン基同士、不飽和化合物由来の部分同士が結合していてもよいが、不飽和化合物由来の部分とケトン基が交互に配列している部分の割合が90質量％以上であることが好ましく、97質量％以上であることが更に好ましく、100質量％であることが最も好ましい。
【００３６】
また、上記式(III)において、Ａを形成する不飽和化合物としては、エチレンが最も好ましいが、プロピレン，ブテン，ペンテン，シクロペンテン，ヘキセン，シクロヘキセン，ヘプテン，オクテン，ノネン，デセン，ドデセン，スチレン，アセチレン，アレン等のエチレン以外の不飽和炭化水素や、メチルアクリレート，メチルメタクリレート，ビニルアセテート，アクリルアミド，ヒドロキシエチルメタクリレート，ウンデセン酸，ウンデセノール，６-クロロヘキセン，Ｎ-ビニルピロリドン，スルニルホスホン酸のジエチルエステル，スチレンスルホン酸ナトリウム，アリルスルホン酸ナトリウム，ビニルピロリドン及び塩化ビニル等の不飽和結合を含む化合物等であってもよい。
【００３７】
更に、上記ポリケトンの重合度としては、下記式：
【数１】
2006306260.tif 000004
［式中、ｔ及びＴは、純度98％以上のヘキサフルオロイソプロパノール及び該ヘキサフルオロイソプロパノールに溶解したポリケトンの希釈溶液の25℃での粘度管の流過時間であり；Ｃは、上記希釈溶液100mL中の溶質の質量（g）である］で定義される極限粘度［η］が1〜20dL/gの範囲にあることが好ましく、2〜10dL/gの範囲にあることが更に好ましく、3〜8の範囲にあることがより一層好ましい。極限粘度が1dL/g未満では、分子量が小さ過ぎて、高強度のポリケトン繊維コードを得ることが難しくなる上、紡糸時、乾燥時及び延伸時に毛羽や糸切れ等の工程上のトラブルが多発することがあり、一方、極限粘度が20dL/gを超えると、ポリマーの合成に時間及びコストがかかる上、ポリマーを均一に溶解させることが難しくなり、紡糸性及び物性に悪影響が出ることがある。
【００３８】
上記ポリケトンの繊維化方法としては、（１）未延伸糸の紡糸を行った後、多段熱延伸を行い、該多段熱延伸の最終延伸工程で特定の温度及び倍率で延伸する方法や、（２）未延伸糸の紡糸を行った後、熱延伸を行い、該熱延伸終了後の繊維に高い張力をかけたまま急冷却する方法が好ましい。上記（１）又は（２）の方法でポリケトンの繊維化を行うことで、上記ポリケトン繊維コードの作製に好適な所望のフィラメントを得ることができる。
【００３９】
ここで、上記ポリケトンの未延伸糸の紡糸方法としては、特に制限はなく、従来公知の方法を採用することができ、具体的には、特開平２−１１２４１３号、特開平４−２２８６１３号、特表平４−５０５３４４号に記載のようなヘキサフルオロイソプロパノールやｍ-クレゾール等の有機溶剤を用いる湿式紡糸法、国際公開第９９／１８１４３号、国際公開第００／０９６１１号、特開２００１−１６４４２２号、特開２００４−２１８１８９号、特開２００４−２８５２２１号に記載のような亜鉛塩、カルシウム塩、チオシアン酸塩、鉄塩等の水溶液を用いる湿式紡糸法が挙げられ、これらの中でも、上記塩の水溶液を用いる湿式紡糸法が好ましい。
【００４０】
例えば、有機溶剤を用いる湿式紡糸法では、ポリケトンポリマーをヘキサフルオロイソプロパノールやｍ-クレゾール等に0.25〜20質量％の濃度で溶解させ、紡糸ノズルより押し出して繊維化し、次いでトルエン，エタノール，イソプロパノール，ｎ-ヘキサン，イソオクタン，アセトン，メチルエチルケトン等の非溶剤浴中で溶剤を除去、洗浄してポリケトンの未延伸糸を得ることができる。
【００４１】
一方、水溶液を用いる湿式紡糸法では、例えば、亜鉛塩、カルシウム塩、チオシアン酸塩、鉄塩等の水溶液に、ポリケトンポリマーを2〜30質量％の濃度で溶解させ、50〜130℃で紡糸ノズルから凝固浴に押し出してゲル紡糸を行い、更に脱塩、乾燥等してポリケトンの未延伸糸を得ることができる。ここで、ポリケトンポリマーを溶解させる水溶液には、ハロゲン化亜鉛と、ハロゲン化アルカリ金属塩又はハロゲン化アルカリ土類金属塩とを混合して用いることが好ましく、凝固浴には、水、金属塩の水溶液、アセトン、メタノール等の有機溶媒等を用いることができる。
【００４２】
また、得られた未延伸糸の延伸法としては、未延伸糸を該未延伸糸のガラス転移温度よりも高い温度に加熱して引き伸ばす熱延伸法が好ましく、更に、該未延伸糸の延伸は、上記（２）の方法では一段で行ってもよいが、多段で行うことが好ましい。該熱延伸の方法としては、特に制限はなく、例えば、加熱ロール上や加熱プレート上に糸を走行させる方法等を採用することができる。ここで、熱延伸温度は、110℃〜（ポリケトンの融点）の範囲が好ましく、総延伸倍率は、10倍以上であることが好ましい。
【００４３】
上記（１）の方法でポリケトンの繊維化を行う場合、上記多段熱延伸の最終延伸工程における温度は、110℃〜（最終延伸工程の一段前の延伸工程の延伸温度−3℃）の範囲が好ましく、また、多段熱延伸の最終延伸工程における延伸倍率は、1.01〜1.5倍の範囲が好ましい。一方、上記（２）の方法でポリケトンの繊維化を行う場合、熱延伸終了後の繊維にかける張力は、0.5〜4cN/dtexの範囲が好ましく、また、急冷却における冷却速度は、30℃/秒以上であることが好ましく、更に、急冷却における冷却終了温度は、50℃以下であることが好ましい。ここで、熱延伸されたポリケトン繊維の急冷却方法としては、特に制限はなく、従来公知の方法を採用することができ、具体的には、ロールを用いた冷却方法が好ましい。なお、こうして得られるポリケトン繊維は、弾性歪みの残留が大きいため、通常、緩和熱処理を施し、熱延伸後の繊維長よりも繊維長を短くすることが好ましい。ここで、緩和熱処理の温度は、50〜100℃の範囲が好ましく、また、緩和倍率は、0.980〜0.999倍の範囲が好ましい。
【００４４】
上記ポリケトン繊維コードは、好ましくは、上記ポリケトンからなるフィラメント束を複数本、より好ましくは、２本又は３本撚り合わせて製造することができ、より具体的には、例えば、上記ポリケトンからなるフィラメント束に下撚りをかけ、次いでこれを複数本合わせて、逆方向に上撚りをかけることで、双撚り構造の撚糸コードとして得ることができる。なお、上記ポリケトン繊維コードは、上記ポリケトンからなるフィラメント束１本を撚った、即ち、片撚り構造のコードであってもよく、この場合、上記ポリケトンからなるフィラメント束をひきそろえて、一方の方向に撚りをかけることで、撚糸コードとして得ることができる。
【００４５】
上記のようにして得られたポリケトン繊維コードをコーティングゴムで被覆することで、上記カーカス４のカーカスプライやサイド補強コード層１１に用いるコード／ゴム複合体を得ることができる。ここで、ポリケトン繊維コードのコーティングゴムとしては、特に制限は無く、従来のカーカスプライやサイド補強コード層に用いていたコーティングゴムを用いることができる。なお、ポリケトン繊維コードのコーティングゴムによる被覆に先立って、ポリケトン繊維コードに接着剤処理を施し、コーティングゴムとの接着性を向上させてもよい。
【００４６】
本発明の空気入りラジアルタイヤは、サイドウォール部２に上記ポリケトン繊維コードを含む補強層を適用し、例えば、カーカス４のカーカスプライの少なくとも１枚として、並びに／或いは、サイド補強コード層１１の少なくとも１枚として上記ポリケトン繊維コードを含む補強層を配設した上、サイドウォール部２に２層のサイドゴム層を配置し、該２層のサイドゴム層のうちタイヤ幅方向内側のサイドゴム層５Ａの80℃でのtanδをタイヤ幅方向外側のサイドゴム層５Ｂの80℃でのtanδよりも大きくする以外は、常法に従って製造することができる。なお、本発明の空気入りラジアルタイヤにおいて、タイヤ内に充填する気体としては、通常の或いは酸素分圧を変えた空気、又は窒素等の不活性ガスを用いることができる。
【実施例】
【００４７】
以下に、実施例を挙げて本発明を更に詳しく説明するが、本発明は下記の実施例に何ら限定されるものではない。
【００４８】
（実施例１）
コード構造：1670/2（dtex/本）、下撚り数：47（回/10cm）、上撚り数：47（回/10cm）、25℃・49Ｎ荷重時の弾性率Ｅ：124（cＮ/dtex）、177℃加熱時の熱収縮応力σ：0.63（cＮ/dtex）のポリケトン繊維コード（該コードに用いたポリケトンは、ほぼ100％が上記式(III)で表される繰り返し単位からなり、繰り返し単位の97モル％以上が１-オキソトリメチレンである）を打ち込み数：50（本/50mm）で平行に配列しコーティングゴムで被覆してコード／ゴム複合体を作製し、該コード／ゴム複合体をカーカスプライに用いて、図１に示す構造を有するサイズ：２２５／４５Ｒ１７のラジアルタイヤを試作した。なお、該タイヤの内側サイドゴム層５Ａは、温度：80℃、周波数：52Hz、歪：1％におけるtanδが0.25であり、外側サイドゴム層５Ｂは、上記条件でのtanδが0.16である。また、内側サイドゴム層５Ａの厚さは、2mm（サイドウォール部全体の2/5であり）、外側サイドゴム層５Ｂの厚さは、3mmである。
【００４９】
（比較例１）
比較例のタイヤとして、サイドウォール部がゴム層を一層のみ有する以外は、実施例１と同様の構造を有するタイヤを試作した。なお、サイドウォール部のゴム層は、上記条件でのtanδが0.16である。
【００５０】
次に、得られたタイヤをサイズ：７.５ＪＪのリムにリム組みし、下記の方法で転がり抵抗及び実車フィーリング試験を行った。結果を表１に示す。
【００５１】
（１）転がり抵抗
供試タイヤの空気圧を250kPaとし、3.92kNの荷重の作用下で、回転ドラムを用いて80km/hの速度で回転させたときの惰行法をもって測定・評価した。測定値は比較例１の値を100として指数表示した。指数値が小さい程、転がり抵抗が大きく、悪いことを示す。
【００５２】
（２）実車フィーリング試験
空気圧を250kPaとした供試タイヤを実車［ＡＵＤＩ Ａ６（ＧＦ−４ＢＡＰＲＦ）］に装着し、弊社テストコースにて実車走行させ、ドライバーのフィーリングにて乗り心地及び高速走行時の操縦安定性を評価した。なお、荷重は、ドライバー１名＋60kgである。
【００５３】
【表１】
2006306260.tif 000005
【００５４】
表１から明らかなように、カーカスプライの補強コードに上記式(I)及び式(II)を満たすポリケトン繊維コードを適用した上、サイドウォール部のゴム層を２層として、タイヤ幅方向内側のサイドゴム層５Ａの80℃でのtanδをタイヤ幅方向外側のサイドゴム層５Ｂの80℃でのtanδよりも高くすることで、通常走行時の乗り心地及び転がり抵抗を悪化させること無く、高速走行時の操縦安定性を向上させることができる。
【図面の簡単な説明】
【００５５】
【図１】本発明の空気入りラジアルタイヤの一実施態様の断面図である。
【図２】本発明の空気入りラジアルタイヤの他の実施態様の断面図である。
【図３】本発明の空気入りラジアルタイヤのその他の実施態様の左半分の部分断面図である。
【符号の説明】
【００５６】
１  ビード部
２  サイドウォール部
３  トレッド部
４  ラジアルカーカス
５Ａ，５Ｂ  サイドゴム層
６  ビードコア
７  ビードフィラー
８  ベルト
９Ａ，９Ｂ  ベルト補強層
１０  サイド補強ゴム層
１１  サイド補強コード層
【図１】
2006306260.tif 000006
【図２】
2006306260.tif 000007
【図３】
2006306260.tif 000008